(57)【要約】【課題】  澗滑剤の拡散流出を抑制し、未嵌合状態で長期間放置される電気接点部に金及び金合金表面を備えたコネクタの接点部の澗滑性を維持することが可能である潤滑剤を提供すること。【解決手段】  潤滑剤は、Ｒ−ＯＯ−Ｃ（ＣＨ２）ｎ−Ｃ−ＯＯ−Ｒ（但し、Ｒは直鎖アルキル基または分枝アルキル基、ｎは１以上の整数）にて表されるジエステルの基油に、炭素数８以上のアルキルチオールを添加したものである。【選択図】      図１
2006206702.tif 000002
【特許請求の範囲】
【請求項１】
下記化１式にて表されるジエステルの基油に、炭素数８以上のアルキルチオールを添加したことを特徴とする潤滑剤。
【化１】
2006206702.tif 000006
【請求項２】
請求項１に記載の潤滑剤において、前記基油１Ｌに対し、炭素数８以上のアルキルチオールを含む添加量１０〜１０００ｍｍｏｌの添加剤を添加したことを特徴とする潤滑剤。
【請求項３】
請求項１又は２に記載の潤滑剤によって金、金合金、又は金含有めっき材からなる接点材の表面の処理に用いられることを特徴とすると潤滑剤。
【請求項４】
請求項１乃至３の内のいずれか一つに記載の潤滑剤を用いて電気接点を処理することを特徴とする電気接点の潤滑処理方法。
【請求項５】
少なくとも金を含む電気接点の表面に炭素数８以上のアルキルチオールを含む吸着被膜と、前記被膜上に分散した下記化２式で示されるジエステルとを備えていることを特徴とする潤滑剤付コネクタ接触子。
【化２】
2006206702.tif 000007
【請求項６】
請求項１乃至３の内のいずれか一つに記載の澗滑剤で処理してなることを特徴とする潤滑剤付コネクタ接触子。
【請求項７】
請求項５又は６に記載の潤滑剤付コネクタ接触子を備えていることを特徴とする電気コネクタ。
【発明の詳細な説明】
【技術分野】
【０００１】
本発明は、コネクタのコンタクト（電気接点）の摺動部分に用いられる潤滑剤に関し、詳しくは、金及び金合金により形成された電気接点、または金及び金めっきを施された電気接点の摩擦摩耗を低減させる潤滑剤に関する。
【背景技術】
【０００２】
従来、コネクタにおいて、金及び金合金は電気伝導性や耐環境性に優れるため、電気接触子に多く使用される。しかし、金は凝着を生じやすい金属であり、大きな摩擦力が生じる。この結果、挿入力・抜去力が大きくなり、抜き差ししにくいコネクタになる。
【０００３】
多くの場合は、コネクタのコンタクト形状等デザインによって、この挿抜力の大きくなるという問題を解決している。
【０００４】
しかし、コネクタの大きさ、コスト等の様々な制約があり、コネクタのデザインだけでは不十分である場合が生じる。
【０００５】
従来、コネクタの使用方法の一つとして、後からの製品機能拡張のために装備される場合がある。このようなコネクタは、それほど挿抜（抜き差し）を行わず、しかも未嵌合状態で放置されることが多い。このような状況では、それほど抜き差しが多くなく、金の摩耗を考慮する必要がないコネクタであっても、接点部分に潤滑剤を塗布する必要が生じる。
【０００６】
特にコネクタが多芯数化されると、１芯あたりの挿抜力は小さくてもコネクタとしての挿抜力は大きくなる。
【０００７】
また、前述したように、コネクタのような摺動が生じる電気接点には、金及び金合金等が用いられる。このようなコネクタの電気接点の澗滑剤には挿抜力の低滅や摩耗の抑制のためオイルが一般的に用いられている。
【０００８】
オイルは流動性があり、接点部分にオイルを長期間残存させるためには、オイルの動粘度を高くしておくことが有効であった。
【０００９】
しかし、オイルの動粘度を高くすると、接点部への塗布が難しくなること、べたつきが大きく、接点部にほこりやゴミなどが堆積しやすくなる等の問題があった。
【００１０】
因みに、頻繁に挿抜を行うコネクタや接触力が大きいコネクタでは、ほこりやゴミが問題になることはほとんどないが、上述した未嵌合で放置されるものや接触力が小さいものでは、電気的接触が不安定になる問題があり、オイルを塗布しないという選択を行う場合もあった。単純にオイル粘度を低くしてしまうと、接点部分からオイルが拡散・流出してしまい、全く澗滑効果が得られなくなる問題が生じてしまう。
【００１１】
しかし、コネクタの多芯数化にともない、挿抜力を低減したいという要求も強く、低粘度で接点部に長期間残存する澗滑剤が望まれていた。
【００１２】
また、潤滑剤の拡散・流出を抑制する方法としては、動粘度を上げるほかにもいくつかある。
【００１３】
その１つは、潤滑剤の塗布表面以外の表面部分を基油よりも表面張力が小さい物質や撥油する物質、例えば、フッ素系化合物などでコーティングしておく方法である。もう１つは基油に拡散防止剤を添加する方法がある。
【００１４】
そのような、拡散防止剤としては、特許文献１のようにパーフルオロカーボン酸を用いて潤滑油を自己疎液性として拡散を防ぐものがある。
【００１５】
また、原理としては明確ではないが、特許文献２のようにグリースにフッ素系界面活性剤を添加するものや、特許文献３ではステアリン酸或いはアクリル酸のフルオルアルキルエステルの重合物を添加しているものなどが、提案されている。
【００１６】
さらに、拡散防止剤としては、特許文献４や特許文献５にも示されているが、いずれもフッ素系化合物である。
【００１７】
ところで、精密機械油や時計油では、古くから、精製油にエステル類が添加され、界面で加水分解したエステル類が脂肪酸の疎油性吸着膜を作り、油膜が広がらないようにしている（例えば、非特許文献１、参照）。
【００１８】
しかしながら、１つ目のあらかじめ電気接点をコーティングする方法は作業が煩雑になり、生産性が落ちるという問題がある。
【００１９】
また、２つ目の添加剤を加える方法は塗布の作業方法がほとんど変わらず有利である。しかし、フッ素系の化合物はジエステルや鉱物油などを強く撥油する可能性があり、グリースや粘度の高いオイルでは有効と思われるが、ジエステルのような低粘度のオイル場合、拡散を防止する以上に、接点部からオイルを完全に弾いてしまうことがある。さらに、フッ素系化合物は高価であり、製品のコストを上昇させるという問題もある。
【００２０】
また、基油にジエステルを用いた場合に、エステル類の添加では上述した結果を得ることは出来ない。仮に基油を精製油としても、金及び金合金表面では脂肪酸が疎水性吸着膜を作らないため拡散・流出を抑制する効果がない。
【００２１】
長期に渡って時計用の摺動部の潤滑性能を保持する目的で、チオール化合物による処理方法が特許文献６に示されているが、この方法は確かに効果が認められるが、このような固定皮膜は摺動により破壊され、効果が低下するという問題がある。
【００２２】
したがって、潤滑剤においては、具体的には、次の項目が要求事項として挙げられる。
【００２３】
まず、接触子の摺動における挿入時および抜去時の挿入力・抜去力の低滅化を図ることができること。
【００２４】
次に、多数回挿抜に耐える必要はないが、長期間未嵌合で放置されても、接点部分から潤滑剤が拡散・流出しないこと。つまりたまに抜き差しが行われる時、確実に澗滑効果が得られること。
【００２５】
さらに、未嵌合状態では、ほこりやゴミが堆積しやすいので、ほこりやゴミが付着・堆積しにくいこと。または容易に除去されること。等である。
【００２６】
【特許文献１】特公昭５６−２３４７８号公報
【特許文献２】特公平４−４６９９９号公報
【特許文献３】特公昭４９−３４４４６号公報
【特許文献４】特開平１０−１４０１７３号公報
【特許文献５】特開平１１−３３５６８９号公報
【特許文献６】特開平１０−２６６７１号公報
【非特許文献１】小西、上田共著、「潤滑油の基礎と応用」、コロナ社
【発明の開示】
【発明が解決しようとする課題】
【００２７】
そこで、本発明の一技術的課題は、澗滑剤の拡散流出を抑制し、未嵌合状態で長期間放置される電気接点部に金及び金合金表面を備えたコネクタの接点部の澗滑性を維持することが可能である潤滑剤を提供することにある。
【００２８】
また、本発明のもう一つの技術的課題は、接点部分でのべたつきを抑え、ほこりやゴミの付着・堆積を軽減することができる材料を用いた潤滑剤を提供することにある。
【００２９】
また、本発明のさらにもう一つの技術的課題は、荷重０．２Ｎ程度の低接触力のコネクタでも安定した接触抵抗が達成できる潤滑剤を提供することにある。
【００３０】
さらに、本発明の別の技術的課題は、金及び金合金に対して、フッ化化合物に比べて安価であり製品のコスト上昇を抑えられ、同等以上の性能が得られる潤滑剤を提供することにある。
【課題を解決するための手段】
【００３１】
本発明によれば、下記化１式にて表されるジエステルの基油に、炭素数８以上のアルキルチオールを添加したことを特徴とする潤滑剤が得られる。
【００３２】
【化１】
2006206702.tif 000003
【００３３】
また、本発明によれば、前記潤滑剤において、前記基油１Ｌに対し、炭素数８以上のアルキルチオールを含む添加量１０〜１０００ｍｍｏｌの添加剤を添加したことを特徴とする潤滑剤が得られる。
【００３４】
また、本発明によれば、前記いずれか一つの潤滑剤によって金、金合金、又は金含有めっき材からなる接点材の表面の処理に用いられることを特徴とすると潤滑剤が得られる。
【００３５】
また、本発明によれば、前記いずれか一つの潤滑剤を用いて電気接点を処理することを特徴とする電気接点の潤滑処理方法が得られる。
【００３６】
また、本発明によれば、少なくとも金を含む電気接点の表面に炭素数８以上のアルキルチオールを含む吸着被膜と、前記被膜上に分散した下記化２式で示されるジエステルとを備えていることを特徴とする潤滑剤付コネクタ接触子が得られる。
【００３７】
【化２】
2006206702.tif 000004
【００３８】
また、本発明によれば、前記いずれか一つの澗滑剤で処理してなることを特徴とする潤滑剤付コネクタ接触子が得られる。
【００３９】
さらに、本発明によれば、前記いずれか一つのコネクタ接触子を備えていることを特徴とする電気コネクタが得られる。
【００４０】
さらに、本発明によれば、前記いずれか一つの澗滑剤で処理してなることを特徴とするコネクタ接触子（コンタクト）が得られる。
【発明の効果】
【００４１】
本発明によれば、低粘度故の拡散・流出の抑制のために、炭素数８以上のアルキルチオールを基油ＩＬに対して１０〜１０００ｍｍｏｌを添加すると、アルキルチオールは金及び金合金表面に対して化学吸着を生じ、その結果、金及び金合金の表面エネルギーが低下するので、このため基油のジエステルは、金及び金合金表面に微小液滴状になって分散し、濡れ広がることが出来なくなり、その結果、塗布した表面上から拡散・流出することなく、長期間にわたって澗滑剤が保持され、澗滑効果を維持することができる。したがって、本発明によれば、潤滑剤の拡散流出を抑制し、未嵌合状態で長期間放置される電気接点部に金及び金合金表面を備えたコネクタの接点部の澗滑性を維持することが可能である潤滑剤を提供することができる。
【００４２】
また、本発明によれば、基油に低粘度であるジエステルを用いることで、接点部分でのべたつきを抑え、ほこりやゴミの付着・堆積を軽減することができる潤滑剤を提供することができる。
【００４３】
また、本発明によれば、荷重０．２Ｎ程度の低接触力のコネクタでも安定した接触抵抗が達成できる潤滑剤を提供することができる。
【００４４】
また、本発明によれば、アルキルチオールは、フッ素化合物のように完全に撥油しないため、ジエステルは、微小液滴になって塗布表面に存在させられる。アルキルチオールの添加はフッ素系界面活性剤などのフッ素化合物にくらべて安価であり製品のコスト上昇を抑えられ、同等以上の性能が得られる潤滑剤を提供することができる。
【発明を実施するための最良の形態】
【００４５】
以下、本発明の実施の形態について具体的に説明する。
【００４６】
図１は本発明の実施の形態による潤滑剤の荷重抵抗（Ｗ−Ｒ）測定結果を示す図である。図１を参照すると、本発明の実施の形態による潤滑剤（例１）を塗布しても、未塗布（比較例）のものととほとんど接触抵抗は変わらないことがわかる。
【００４７】
図２（ａ）は、本発明の実施の形態による潤滑剤（例１）のオイル塗布直後の様子を金属顕微鏡で撮影した写真である（倍率は２００倍）。図２（ｂ）は比較例（比較例１）によるオイル塗布直後の様子を金属顕微鏡で撮影した写真である（倍率は２００倍）。図３（ａ）は本発明の実施の形態による潤滑剤（例１）のオイル塗布後１年経過した様子を金属顕微鏡で撮影した写真である（倍率は２００倍）。図３（ｂ）は比較例（比較例１）によるオイル塗布後１年経過した様子を金属顕微鏡で撮影した写真である（倍率は２００倍）。
【００４８】
図２（ａ）を参照すると、本発明の実施の形態による潤滑剤は、直径が数μｍから５０μｍの微小油滴が分散していることがわかる。一方、図２（ｂ）を参照すると、比較例によるものは、全面に潤滑剤が濡れ広がっていることがわかる。
【００４９】
図３（ａ）を参照すると、本発明の実施の形態による潤滑剤は、１年後も塗布直後と同様に微小油滴が分散していることがわかる。このため、上記表１に示したように潤滑効果が維持しているといえる。これに対して、図３（ｂ）を参照すると、比較例では、塗布したオイルは拡散・流出し、全く残っていないことがわかる。
【００５０】
本発明の潤滑剤についてさらに、詳しく説明する。
【００５１】
本発明の潤滑剤が用いられる基材は、コネクタの接触子（コンタクト）等の電気接触子であり、通常、銅、銅合金、鉄、鉄合金等の材料の最表面に金あるいは金合金をめっき方法、もしくは、クラッド、蒸着等で施したものである。また、中間層としてニッケルあるいはニッケル合金を施す場合も多い。これら電気接触子のうち、特にコネクタのような摺動が生じる電気接点に関するものである。更に言うと、本発明は未嵌合状態で長期間放置されるコネクタの挿入抜去力の低減を実現する。
【００５２】
本発明による潤滑剤では、基油としてジエステルを用い、基油の拡散・流失の抑制を目的として、基油１Ｌ当り炭素数８以上のアルキルチオールを含む添加剤を１０〜１０００ｍｍｏｌを添加する。ここで、本発明において、基油としてジエステルを用いる理由は、低粘度品が得られやすく、同一粘度の鉱物油に比べて揮発性が極めて低いためである。このような低粘度の基油を選択した理由はべたつかず、ほこりやゴミが付着・堆積しにくく、付着した場合も除去しやすいためである。このジエステルは２塩基酸と２つの一価アルコールが縮合して生じたものであれば、特に種類には限定されないが、使用温度で動粘度が５０ｍｍ２／ｓ以下が望ましい。例として、アジピン酸イソデシル、アジピン酸２一エチチルヘキシル、アゼライン酸２−エチルヘキシル、セバシン酸２−エチルヘキシルなどが挙げられる。
【００５３】
また、本発明において、基油の拡散防止を目的に添加されるアルキルチオールは炭素数を８以上としている。その理由は、炭素数が８より小さいと、揮発性が大きくなり性能が維持できなくなり、臭気も強く作業性が良くない。また、基油の拡散防止能力も低い。
【００５４】
また、本発明において、添加量を基油１Ｌ当たり、１０〜１０００ｍｍｏｌとしたのは、１０ｍｍｏｌより小さい場合、アルキルチオールの金及び金合金に対する吸着が不足し、基油の拡散防止効果が小さくなる。１０００ｍｍｏｌよりも大きくなると、基油の拡散防止効果は問題ないが、基油に溶解させにくく溶け残りが生じるとコンタクトの電気的接触が不安定になる可能性が生じるためである。
【００５５】
また、本発明に用いられる炭素数８以上のアルキルチオールとしては、ｎ−オクチルメルカプタン、ｎ−ドデシルメルカプタン、ヘキサデシルメルカプタン、ｎ−オクタデシルメルカプタンなどが上げられる。このアルキルチオールで表面処理することによって、金又は金合金、もしくは、金めっきを含むコネクタ接触子の表面に、吸着被膜を形成し、これによって、表面エネルギーを低下させることで、ジエステルを表面に凝縮した状態で残し、拡散して流失することを防ぐものである。
【００５６】
なお、これらアルキルチオールの添加は基油単体で澗滑剤として使用するよりも、金及び金合金表面の摩擦係数が低減するという副次的効果も得られる。
【００５７】
それでは、本発明の具体例について説明する。
【００５８】
（例１）
例１に係る潤滑剤組成として、アゼライン酸２−エチルヘキシル：１Ｌ，ｎ−オクタデシルメルカプタン：１００ｍｍｏｌ（２８．７ｇ）、基油の動粘度１７ｍｍ２／ｓ（２５℃）を用意した。
【００５９】
（例２）
例２に係る潤滑剤組成としてセバシン酸２−エチルヘキシル：１Ｌ、ｎ−ドデシルメルカプタン：１０００ｍｍｏ１（２０７．９ｇ）、基油の動粘度１９ｍｍ２／ｓ（２５℃）を用意した。
【００６０】
（例３）
例３に係る潤滑剤組成として、アジピン酸２−エチルヘキシル：１Ｌ，ｎ−オクチルメルカプタン：１０ｍｍｏｌ（１５ｇ），基油の動粘度１２ｍｍ２／ｓ（２５℃）を用意した。
【００６１】
（比較例１）
比較例１として、添加剤を添加しないものを用いた。  
比較例１に係る潤滑剤組成として、アゼライン酸２−エチルヘキシル：１Ｌ、基油の動粘度１７ｍｍ２／ｓを用意した。
【００６２】
（比較例２）
比較例２として、添加剤の量が少ないものを用いた。  
比較例２に係る潤滑剤組成として、アゼライン酸２−エチルヘキシル：１Ｌ，ｎ−オクタデシルメルカプタン：１ｍｍｏｌ（０．２９ｇ）、基油の動粘度１７ｍｍ２／ｓを用意した。
【００６３】
（比較例３）
比較例３として添加剤の量が多いものを用いた。  
潤滑剤組成として、アゼライン酸２−エチルヘキシル：１Ｌ、ｎ−オクタデシルメルカプタン：２０００ｍｍｏｌ（５７３．１ｇ）、基油の動粘度１７ｍｍ２／ｓを用意した。
【００６４】
（比較例４）
比較例４として、潤滑剤未塗布のものを用いた。
【００６５】
（潤滑剤の評価）
本発明の例１乃至３と比較例１乃至４のそれぞれの潤滑剤試料を用いて、摩擦摩耗試験を行い夫々の潤滑剤の評価を次のように行った。
【００６６】
図４は潤滑剤の評価方法の説明に供せられる図である。図４を参照すると、サンプルとして、Ｕ字型テストピースの一方（上部）を固定側試料１として、矢印３に示すように荷重を印加し、他方を固定側試料１に矢印４に示すように９０度交差して接触しながら摺動する可動側試料２として評価した。
【００６７】
テストピースの材質は、ばね用りん青銅で下地ニッケルめっきを３μｍ、コバルト硬質金めっきを０．２５μｍ施した。
【００６８】
上記例１，２及び３、比較例１から３の潤滑剤をそれぞれ有機溶剤（ｎ−プロピルブロマイド）に３容量％の濃度に希釈し、可動側試料にのみ浸せき処理により潤滑剤を塗布した。比較例４はコバルト硬質金めっきを施した後そのまま試験に用い、潤滑剤の塗布は行わない。
【００６９】
（イ）摩擦摩耗試験条件は次の通りである。  
摺動距離：往復３ｍｍ、摺動スピード：１．０ｍｍ／ｓ、接触荷重：０．９８Ｎ、試験温度：２５℃、実施例及び比較例双方とも、（ｉ）サンプル製作直後の摩擦摩耗試験、（ｉｉ）サンプル製作後１年間放置した後の摩擦摩耗試験の２点について試験を行った。評価は摺動１回目の動摩擦係数（μ）と摺動１０回目の動摩擦係数（μ）によって行った。
潤滑剤の塗布状態に関しては、金属顕微鏡の観察によって行った。  
また電気的接触を確認するために摺動中の接触抵抗の測定を４端子法によって実施した。
【００７０】
（ロ）接触抵抗測定条件は次の通りである。  
開放電圧２０ｍＶ、測定電流１０ｍＡ（４端子法）
潤滑剤塗布による接触抵抗への影響を調査するために、例１と比較例４（未塗布）の荷重抵抗（Ｗ−Ｒ）特性を測定した。  
図４と同様のサンプル構成で、摺動は行わずに荷重を変化させた。
【００７１】
（ハ）Ｗ−Ｒ測定条件は次の通りである。  
荷重０．０５〜２Ｎ、開放電圧２０ｍＶ、測定電流１０ｍＡ（４端子法）
下記表１に夫々の評価試験の結果を示す。なお、表１中において、μは動摩擦係数であり、数値が小さいほど低い摩擦力（コネクタで言うと挿入力、抜去力）が達成できることを表す。接触抵抗の結果は、○が５ｍΩ以下の安定した接触抵抗が得られたことを示す。△が５〜１０ｍΩとやや高めで不安定な状態、×は１０ｍΩ以上でかなり問題がある状態である。
【００７２】
【表１】
2006206702.tif 000005
【００７３】
上記表１における接触抵抗の評価の荷重を０．９８Ｎに設定しているが、この場合、○のみを使用可能と判断している。ここで、例１から例３では塗布直後及び１年経過後のどちらとも低いμが達成されていることがわかる。長期間放置した後も安定した挿入力・抜去力が得られるといえる。接触抵抗も低く安定している。
【００７４】
比較例１の塗布直後では、添加剤を添加した場合に比べてμは高めであるが、比較例４（未塗布）に比べてμは低減している。このように潤滑剤の塗布効果が確認できるが、１年後には未塗布のものとほとんど同じになってしまう。１年後には潤滑効果が失われてしまったといえる。比較例１と比較例４は１年後の接触抵抗が若干高＜不安定になる。これは大気中の腐食性ガスによる金表面の汚染や下地金属（Ｎｉなど）の腐食物の影響によるものである。
【００７５】
比較例２は添加剤の量が少ない場合であるが、１年後には潤滑効果が失われていることがわかる。
【００７６】
比較例３は添加剤が過剰の場合である。潤滑効果は問題がないが、接触抵抗が不安定である。これは溶け残ったアルキルチオールが固形分として潤滑剤中に分散して、電気的接触を妨げるためである。
【００７７】
図２（ａ）を再び参照すると、本発明例１の試料においては、直径が数μｍから５０μｍの丸い形状の微小油滴が分散しており、図２（ｂ）を参照すると、比較例１によるオイル塗布直後においては、全面に潤滑剤が濡れ広がっていることがわかる。
【００７８】
図３（ａ）を参照すると、本発明による潤滑剤（例１）のオイル塗布後１年経過した時にも、塗布直後と同様に丸い形状の微小油滴が分散していることがわかる。このため、上記表１に示したように潤滑効果が維持しているといえる。これに対して、図３（ｂ）を参照すると、比較例１では、塗布したオイルは拡散・流出し、全く残っていないことがわかる。
【００７９】
さらに、前述した図１を参照すると、Ｗ−Ｒ測定結果をにおいては、本発明の潤滑剤である実施例１を塗布しても、比較例４（未塗布）とほとんど接触抵抗は変わらないことがわかる。
【産業上の利用可能性】
【００８０】
以上説明したように、本発明に係る潤滑剤は、コネクタの電気接点の摩耗を防ぐ潤滑剤に適用することができる。
【図面の簡単な説明】
【００８１】
【図１】本発明の実施の形態による潤滑剤の荷重抵抗（Ｗ−Ｒ）の測定結果を示す図である。
【図２】（ａ）は本発明の実施の形態による潤滑剤のオイル塗布直後の様子を金属顕微鏡で撮影した写真（倍率は２００倍）、（ｂ）は比較例によるオイル塗布直後の様子を金属顕微鏡で撮影した写真である（倍率は２００倍）。
【図３】（ａ）は本発明の実施の形態による潤滑剤（例１）のオイル塗布後１年経過した様子を金属顕微鏡で撮影した写真（倍率は２００倍）、（ｂ）は比較例によるオイル塗布後１年経過した様子を金属顕微鏡で撮影した写真である（倍率は２００倍）。
【図４】潤滑剤の評価方法の説明に供せられる図である。
【符号の説明】
【００８２】
１    固定側試料
２    可動側試料
３    荷重の方向を示す矢印
４    摺動方向を示す矢印
【図１】
2006206702.tif 000008
【図４】
2006206702.tif 000009
【図２】
2006206702.tif 000010
【図３】
2006206702.tif 000011